(57)【特許請求の範囲】
【請求項１】
鋭く研いだ切刃を有するブレード部とボディ部とを含む切削工具であって、
前記ブレード部がバルク状の非晶質合金から成る単一材料から作られると共に前記ボディ部がバルク状の非晶質合金を含み、
前記単一材料の少なくとも一部は、少なくとも一部の厚みが０．５ｍｍ以上であり、
前記鋭く研いだ切刃は、１５０オングストローム以下の曲率半径を有し、
前記単一材料は、弾性限が１．２％以上であり、
前記バルク状の非晶質合金は、Ｚｒ４１Ｔｉ１４Ｎｉ１０Ｃｕ１２．５Ｂｅ２２．５、Ｆｅ７２Ａｌ５Ｇａ２Ｐ１１Ｃ６Ｂ４及びＦｅ７２Ａｌ７Ｚｒ１０Ｍｏ５Ｗ２Ｂ１５からなる群から選択された分子式で表わされる切削工具。
【請求項２】
前記単一材料の前記少なくとも一部は、弾性限が２．０％以上である請求項１記載の切削工具。
【請求項３】
前記バルク状の非晶質合金が、延性金属結晶質相の析出物を含む請求項１記載の切削工具。
【請求項４】
前記ボディ部にハンドルが取り付けられている請求項１記載の切削工具。
【請求項５】
前記ハンドルは、プラスチック、金属および木材からなる群から選択された材料から形成されている請求項４に記載の切削工具。
【請求項６】
前記ブレード部が、ＳｉＣ、ダイヤモンドおよびＴｉＮからなる群から選択された高硬度材料で被覆されている請求項１記載の切削工具。
【請求項７】
陽極酸化されている請求項１記載の切削工具。
【請求項８】
前記切削工具は、ナイフまたはメスの形をしている請求項１記載の切削工具。
【請求項９】
前記鋭く研いだ切刃は、鋸歯状を成す請求項１記載の切削工具。
【発明の詳細な説明】
【技術分野】
【０００１】
本発明は、バルク状に凝固する非晶質合金から構成された切削工具に関し、特に具体的には、バルク状に凝固する非晶質合金から構成された切削工具のブレードに関する。
【背景技術】
【０００２】
効果的に鋭く刃をつけた切削工具を製造するための初期の技術的な課題は、効果的な鋭い刃を形成することそれを製造すること、機械的な負荷及び環境状況に対する鋭い切刃の耐久性、及び鋭い切刃の製造及び維持価格であることであることが長く知られてきた。そのようなものは、好ましくは、このブレード材料が、非常に良好な機械的性質と耐蝕性、及び１５０オングストロームまで小さくて堅固な曲率半径に研ぐことができる可能性とを備える必要がある。
【０００３】
鋭く刃をつけた切削工具が種々の材料から製造されるが、それぞれが著しい欠点を備えている。例えば、炭化物、サファイヤ、およびダイヤモンドのような硬質材料で製造された鋭く刃をつけた切削工具は、鋭くて且つ効果的な切刃を提供するが、さらに、これらの材料から作られたブレードの切刃は、この材料の本質的に低い靭性のために、極端に脆くなる。
【０００４】
ステンレスのような従来の金属で作られ鋭く刃がつけられた切削工具は、比較的低い価格で作ることができ、且つ使い捨てできる品種として用いることができる。しかしながら、これらのブレードの切削性能は、さらに高価で高硬質材料のブレードとは一致しない。
【０００５】
最近、非晶質合金で作られた切削工具を製造することが示された。非晶質合金は、高硬度、延性、弾性限、及び耐蝕性を備えるブレードを、比較的安い価格で提供できるが、これまでは、これらの材料で製造できるブレードの大きさと種類は、非晶質特性を有する合金を製造するための方法によって限定されていた。例えば、非晶質合金で作られた切削ブレードは米国特許第Ｒｅ２９，９８９号に開示される。しかしながら、この先行技術に記載される合金は、０．００２インチより薄い厚みのストリップに製造する必要があるか、または被膜として従来のブレードの表面に蒸着しなければならない。これらの製造制約が、非晶質合金から作ることができるブレードの種類と、これらの合金の非晶質特性の完全な実現化との双方を限定する。
【０００６】
したがって、良好な機械的性質、耐蝕性、及び１５０オングストロームの小さくて堅固な曲率に鋭くすることができる能力を備える切削ブレードが要求される。
【先行技術文献】
【特許文献】
【０００７】
【特許文献１】米国特許第Ｒｅ２９，９８９号
【０００８】
【特許文献２】米国特許第５，２８８，３４４号
【０００９】
【特許文献３】米国特許第５，３６９，６５９号
【００１０】
【特許文献４】米国特許第５，６１８，３５９号
【００１１】
【特許文献５】米国特許第５７３５，９７５号
【００１２】
【特許文献６】米国特許第６，３２５，８６８号
【００１３】
【特許文献７】特願平２０００−１２６２７７号（特開平２００１−１３０３２１８号）
【非特許文献】
【００１４】
【非特許文献１】C.C Hays et. Al, Physical Review Letters, Vol. 84, p 2901, 2000
【発明の概要】
【発明が解決しようとする課題】
【００１５】
本発明の主題は、バルク状に凝固する非晶質合金で作られたブレード及びメスのような、改良された鋭く刃がつけられた切削工具である。すなわち、本発明は、向上させた鋭利性と耐久性とが要求される切削ブレードまたは工具を包含する。
【００１６】
一つの実施態様においては、切削工具の全部のブレードがバルク状の非晶質合金で作られている。
【００１７】
別の実施態様においては、切削工具のブレードの金属切刃だけがバルク状の非晶質合金で作られている。
【００１８】
さらに別の実施態様において、切削工具のブレードとボディとの双方がバルク状の非晶質合金で作られている。
【００１９】
さらに、別の実施態様においては、切削工具のバルク状に凝固する非晶質合金要素が、何れの塑性変形もなくて２．０％までの歪を発現するために設計される。別のこのような実施態様においては、このバルク状の非晶質合金が、約５ＧＰａ以上の硬度値を有する。
【００２０】
さらに本発明の別の実施態様において、切削工具のバルク状の非晶質合金は、１５０オングストロームの小さくて堅固な曲率に鋭くする。
【００２１】
さらに本発明の別の実施態様において、バルク状の非晶質合金は、鋳造または成型の双方によって複合した正味の形状に形成される。さらに別の実施態様においては、バルク状の非晶質合金の切削工具は、熱処理または機械加工のようなその後の処理の必要もなく、鋳造及び／または成型することにおいて達成される。
【００２２】
本発明のこれらのまたは別の特徴及び利点は、添付する図面を考慮した次の詳細な説明を参照することによってよく理解することができる。
【課題を解決するための手段】
【００２３】
本発明によれば、鋭く研いだ切刃を有するブレード部とボディ部とを含む切削工具であって、
前記ブレード部と前記ボディ部のうちの少なくとも一方が、下記の分子式：
(Ｚｒ,Ｔｉ)ａ(Ｎｉ,Ｃｕ,Ｆｅ)ｂ(Ｂｅ,Ａｌ,Ｓｉ,Ｂ)ｃ(Ｎｂ,Ｃｒ,Ｖ,Ｃｏ)ｄで表される組成を有するバルク状の非晶質合金から作られており、
原子％で、ａは３０〜７５、ｂは５〜６０、ｃは０〜５０、ｄは０〜２０であり、
前記バルク状の非晶質合金は、弾性限が１．２％以上であり、少なくとも一部の厚みが０．５ｍｍ以上である切削工具が提供される。
【図面の簡単な説明】
【００２４】
【図１】図１は、本発明の切削ブレードの側面図であり部分的に断面を示す。
【図２】図２は、図１に示す切削工具を作るための行程フローチャートを示す。
【発明を実施するための形態】
【００２５】
本発明は切削工具を意図し、この工具の少なくとも一部はバルク状の非晶質合金材料で形成され、ここにおいては非晶質合金の切削工具として参照する。
【００２６】
本発明の切削工具の側面図を図１に示す。一般的に、いずれの切削工具１０も、ボディ２０とブレード３０を備える。このような切削工具においては、ブレード３０は、終端部をなす切刃４０までテーパを形成する切削工具の一部として定義され、一方切削工具のボディ２０は、切削工具の駆動力から付加される荷重をブレードの切刃４０に伝達する構造物として定義される。さらに、図１に示すように、切削工具は任意にハンドルまたは握り５０を備えることができ、これらは切削工具使用者と切削工具との適切な境界として役立つ。このような場合、ハンドルが取り付けられるボディ２０の部分は、握り６０と呼ぶ。本発明の切削工具は、切削工具のボディとブレードの少なくとも１つ、または双方の少なくとも一部を組み立てる材料が、バルク状の非晶質合金組成物を基にする。適切なバルク状の非晶質合金組成物の例は以下に検討する。
【００２７】
何れのバルク状の非晶質合金を本発明に使用することができるが、一般的に、バルク状に凝固する非晶質合金は、５００Ｋ／ｓｅｃまたはそれ以下の遅い冷却速度で冷却することができ、且つ実質的にそれらの非晶質原子構造を残留することができる非晶質合金の系列を引用する。このようなバルク状の非晶質合金は、１．０ｍｍ以上の厚みを製造することができ、典型的には０．０２０ｍｍの鋳造厚みを有し、１０５Ｋ／ｓｅｃ以上の冷却速度を必要とする慣用の非晶質合金より実質的に厚い。適切な非晶質合金の典型的な実施態様は、米国特許第５，２８８，３４４号、第５，３６９，６５９号、第５，６１８，３５９号及び第５７３５，９７５号に開示され、これらを参照することによって本発明に全てが組み込まれる。
【００２８】
適切なバルク状に凝固する非晶質合金の一つの典型的な系列は、次の分子式、（Ｚｒ、Ｔｉ）ａ（Ｎｉ、Ｃｕ、Ｆｅ）ｂ（Ｂｅ、Ａｌ、Ｓｉ、Ｂ）ｃによって記載され、原子％で表して、ａは約３０〜７５の範囲であり、ｂは約５〜６０の範囲であり、且つｃは約０〜５０の範囲にある。上記式はバルク状非晶質合金の全てのクラスを包含するものでないと理解すべきである。上記式はバルク状の非晶質合金の全てのクラスを包含するものでないと理解すべきである。例えば、このようなバルク状の非晶質合金は、別の遷移金属をかなりの濃度含むことができ、Ｎｂ、Ｃｒ、Ｖ、Ｃｏのような遷移金属を約２０原子％までも含むことができる。一つの典型的なバルク状の非晶質合金系列は、分子式、（Ｚｒ、Ｔｉ）ａ（Ｎｉ、Ｃｕ）ｂ（Ｂｅ）ｃによって記載され、原子％で表して、ａは約４０〜７５の範囲であり、ｂは約５〜５０の範囲であり、且つｃは約５〜５０の範囲にある。一つの典型的な非晶質合金の組成物は、Ｚｒ４１Ｔｉ１４Ｎｉ１０Ｃｕ１２．５Ｂｅ２２．５である。
【００２９】
具体的なバルク状に凝固する非晶質合金を上述するとはいえ、いずれの適切なバルク状の非晶質合金も、永久変形または破損せずに１．５％まで以上の歪を発現することができ、及び／または約１０ｋｓｉ√インチ以上さらに具体的には約２０ｋｓｉ√インチ以上の高い破壊靭性を有し、及び／または約４ＧＰａ以上さらに具体的には約５．５ＧＰａ以上の高い硬度値を有するものを使用することができる。慣用の材料との比較では、現状のチタン合金を超える約２ＧＰａ及びそれ以上の降伏強度値を有する。その上、本発明のバルク状非晶質合金は４．５〜６．５ｇ／ｃｃの範囲の密度を有し、それらは重量比にたいして高強度を与える。さらに望ましい機械的性質に対しては、バルク状に凝固する非晶質合金は、非常に優れた耐食性を示す。
【００３０】
バルク状に凝固する非晶質合金の別の組は、鉄系金属（Ｆｅ、Ｎｉ、Ｃｏ）を基本とする組成である。このような組成の例は、米国特許第６，３２５，８６８号(A. Inoue et. al., Appl. Phys. Lett., Volume 71, p 464 (1997))、(Shen et. al,. Mater. trans., JIM, Volume 42, p 2136 (2001))、及び特願平２０００−１２６２７７号（特開平２００１−１３０３２１８号）に開示され、これらをここに参照することによって組み込まれる。このような合金の一つの典型的な組成は、Ｆｅ７２Ａｌ５Ｇａ２Ｐ１１Ｃ６Ｂ４である。このような合金の別の典型的な組成は、Ｆｅ７２Ａｌ７Ｚｒ１０Ｍｏ５Ｗ２Ｂ１５である。これらの合金組成は、Ｚｒ−基合金系ほど加工処理できるものでないとはいえ、これらの材料は、最近の開示に役立つために充分な量は、さらに０．５ｍｍ以上の厚みに加工処理することができる。さらに、これらの材料の密度は、また一般的にさらに高くて、６．５ｇ／ｃｃ〜８．５ｇ／ｃｃであるとはいえ、この材料の硬さはまた高くて、７．５ＧＰａ〜１２ＧＰａ以上であり、それらを特に活性にする。同様に、これらの材料は、１．２％より高い弾性ひずみの限定と、２．５ＧＰａ〜４ＧＰａの非常に大きな降伏強度を備える。
【００３１】
一般的に、バルク状非晶質合金内の結晶質析出物は、これらの機械的性質に非常に有害であり、特に靭性と強度に対してであり、一般的に好ましくは最小体積分率を可能にする。しかしながら、延性のある金属結晶相が、バルク状非晶質合金の加工処理の際に、その場析出する場合がある。これらの延性のある析出物は、バルク状非晶質合金の性質、特に靭性と延性にたいして有益である。したがって、このような有益な析出物を含むバルク状非晶質合金も本発明に包含される。一つの好ましい例が、C.C Hays et. Al, Physical Review Letters, Vol. 84, p 2901, 2000に開示され、これらをここに参照することによって組み込まれる。
【００３２】
本発明の一つの実施態様において、切削工具の少なくとも一つのブレード３０が上述したバルク状の非晶質合金材料の一つから作られている。このような実施態様においては、何れの大きさと形態のナイフブレードが製造できるとはいえ、切削工具の鋭い切刃４０は、高実績の作業には可能な限り小さい曲率半径を備える。基準として、ダイヤモンドのメスブレードは、１５０オングストローム未満の曲率半径の刃を製造することができる。しかしながら、慣用の材料は、このような小さな半径に切刃を鋭くする行程の際に、幾つかの障害をもたらす。このようなステンレス鋼のような慣用の材料は多結晶原子構造を有し、これは種々の方位には移行する小さな結晶粒を含む。これらの結晶構造の非等方的性質のために、材料中の異なる結晶が鋭利化作業に対して種々の応答をし、このような材料からの鋭利化、及び非常に効果的な鋭い切刃の製造は、最終製品の価格上昇を招く著しい付加的な処理を含むかまたは必要とする。バルク状に凝固する非晶質合金は結晶構造をもたないために、この合金は、ラッピング、化学的及び高エネルギ法のような従来の鋭利化作業に対してさらに均一に応答する。したがって、一つの実施態様において、本発明は、バルク状の非晶質合金から作られたブレードを有する切削工具に向けられ、ブレード３０の切刃３０は約１５０オングストロームまたはそれ以下の曲率半径を有する。
【００３３】
これらの切削工具の切刃４０の小さな曲率半径によって、この切刃が低い剛性を有し、したがって、作業中に大きなレベルの歪を被る。例えば、ステンレス鋼のような慣用の材料で作られた切刃は、塑性変形によってのみ大きな歪を発現するので、したがって、それらの鋭利性と平坦性を失うことになる。実際に、慣用の金属は、０．６％またはそれ以下の歪で塑性的に変形することを開始する。一方、ダイヤモンドのような硬質材料から作られた切刃は、塑性的に変形しないで、代わりに、本質的に低い破壊靭性値によって欠け落ち、この破壊靭性地は、１ｋｓｉ√インチまたはそれ以下であり、それらの０．６％を越える歪を発現するそれらの能力を限定する。反対に、それらの独特な原子構造の非晶質合金は、高硬度と高破壊靭性値との有利な組合せを有するために、バルク状に凝固する非晶質合金から作られた切削ブレードは、塑性変形または欠け落ちをすることなく２．０％までの歪を容易に発現することができる。さらに、バルク状の非晶質合金は、鋭い切刃の切削工具に特に有益となる薄い厚み（１．０ｍｍ未満）でより高い破壊靭性値を有する。したがって、一つの実施態様においては、本発明は１．２％より大きな歪を発現することが可能な切削工具ブレードに向けられる。
【００３４】
上述の検討が、切削工具のブレード部分に本発明のバルク状の非晶質合金を使用することに焦点が合わされるが、このバルク状の非晶質合金は、図１に示すようなナイフまたはメス１０のボディ２０のような支持部分として用いることもできることを理解する必要がある。このような構造は、鋭い切刃がボディ支持部（実質的に低い硬度によってより高い靭性を与える）の顕微鏡組織より異なる顕微鏡組織（より高い硬度のため）を有する切削工具においては、鋭い切刃が切れなり、及び／または数回研ぎなおされために、ブレード材料は消耗され且つ切削工具は廃棄される。さらに、ボディとブレードの双方に単一の材料を使用することは、電解作用による種々の材料の悩ましい腐食の可能性を減少する。最後に、切削工具のボディとブレードは一体であるので、ブレードをボディに接合する付加的な構造物が必要でないので、ブレードへのより堅固で精確な力の伝達、すなわち使用者のより堅固で精確な感覚があるようになる。したがって、一つの実施態様においては、本発明は切削工具に向けられ、ブレードと支持ボディとの双方がバルク状の非晶質合金材料で作られている。
【００３５】
さらに、ハンドルが切削工具のボディに形成される場合、プラスチック、木材等のようなハンドルグリップ５０として役立つために、他の材料が切削工具のボディに取り付けられるが、ハンドル及びボディはバルク状の非晶質合金から作られた一体として構成することができる。さらにその上に、図１に示す切削工具の実施態様は、ブレード３０に向き合うボディの端部で長いシャンク６０に添付されたハンドル５０を備える従来の長いナイフボディ２０を示すが、いずれのボディ形態にすることができるが、同様にハンドルは、使用者から加えられる力がボディのハンドルを介して切削工具のブレードと切刃に伝達するように、切削工具のボディの何れのところに配置することができる。
【００３６】
バルク状の非晶質合金で作られた切削工具を上述するが、この切削工具の鋭い切刃は、ダイヤモンド、ＴｉＮ、ＳｉＣのような０．００５ｍｍまでの厚みを有する高硬度材料の被膜を被覆することによって、より大きな硬度と、より長い耐久性とを備えて作ることができる。バルク状に凝固する非晶質合金は、ダイヤモンド、ＳｉＣ等のような高硬度材料の薄いフィルムと同様の弾性限を有するために、非晶質合金は性質が一致して、且つ硬化した被膜の剥離を防止できるように、これらの薄い被膜に対して非常に有効な支持を与える。したがって、一つの実施態様において、本発明は切削工具を意図し、このバルク状の非晶質合金のブレードは、さらに超硬硬度被膜（ダイヤモンドまたはＳｉＣのような）を、摩耗性能を改良するために含む。
【００３７】
仕上げを行なった切削工具を上記で検討をしたが、この切削工具の美的感覚と色彩を改良するために、さらに処理することができる。例えば、切削工具には、陽極酸化（金属の電気化学的酸化）のような、いずれかの適切な電気化学的処理を施してもよい。陽極の被膜は２次的な注入（すなわち、有機的及び無機的な着色、潤滑剤）も可能であるので、追加の美的感覚またな機能的な処理を陽極酸化した切削工具に実施することができる。いずれの適切な慣用の陽極酸化する処理を利用しても良い。
【００３８】
本発明は、バルク状の非晶質合金から切削工具を製造する方法にも向けられる。図３は本発明の非晶質合金製品を形成する工程のフローチャートを示し、この工程は、原材料の準備（工程１）：成形する行程の場合には、この原材料は非晶質形状の固体部片であり、一方、鋳造工程の場合には、この原材料は溶融温度以上の溶融液体合金であり、その後、原材料を溶融温度以上から、冷却する間に所望の形状に鋳造する（工程２ａ）、または原材料を非晶質遷移温度以上の温度に過熱して、合金を所望の形状に成形する（工程２ｂ）。恒久的成型鋳造、ダイカスト、または平面流れ鋳造のような連続工程等のいずれかの適切な鋳造工程を本発明に使用することができる。このダイカスト行程の一つは、米国特許第５，７１１，３６３号に開示され、これを引用することによってここに組み込まれる。同様に、ブロー成形法（原材料部分を締め付けして、締め付けしていない領域の差長面に圧力差を付与すること）、ダイ形成法（原材料をダイの空隙へと押し込む）、及び複製ダイから面特徴の複製などの種々の成型作業を利用することができる。米国特許第６，０２７，５８６号、第５，９５０，７０４号、第５，８９６，６４２号、第５，３２４，３６８号、第５，３０６，４６３号（これらの各々は引用することによってここに組み込まれる）は、それらの非晶質遷移特性を活用することによって非晶質合金の成形製品を形成する方法を開示する。その後の処理工程が、本発明の非晶質合金製品を仕上げることに使用することができるとはいえ（工程３）、バルク状の非晶質合金及び複合材料の機械的性質が、熱処理または機械加工のようなその後の工程を必要としない鋳造のまま及び／または成形ままで、達成することができる。さらに、一つの実施態様において、バルク状の非晶質合金及びそれらの複合材料が、二つの工程手順によって、集合体で正味の形に形成される。この実施態様においては、鋳造及び成形された精確で正味の形が保存される。
【００３９】
最後に、切削工具のブレードは、初期切刃を形成するために粗い機械加工がなされ、仕上げた鋭い切刃は、従来のラッピング、化学的且つ高エネルギ法（工程４）の一つまたは複数の組合せによって作られている。代わりに、切削工具（ナイフ及びメスのような）は、バルク状の非晶質合金ブランクから作ることができる。このような方法においては、非晶質合金材料の板は工程１及び２において形成され、その後ブランクが、工程３において、最終の形状にするため及び鋭利化するために、１．０ｍｍ以上の厚みのバルク状の非晶質合金の板から切断される。
【００４０】
比較的簡単な単一ブレードのナイフ状の切削工具が図１に示されるが、これは、バルク状の非晶質金属及び複合材料で作られた構造物を形成するための正味形成工程を利用することは、改良された機械的性質を備える切削工具をさらに洗練且つ進歩させた設計を達成できると理解すべきである。
【００４１】
例えば、一つの実施態様においては、本発明は、切削工具の厚み及び境界が鋸歯状を成すために変化する切削工具に向けられる。この鋸歯状は、切刃に対して平行な軸を備える研削ホィールのようないずれかの適切な技法によって形成することができる。このような工程においては、研削ホィールが切刃に沿って金属の表面を切り込む。これが、切刃にギザギザを付け加え、切削工具が鋸歯形状を備えるように形成される突出歯を示す。この方法は、鋸歯形状を１工程で形成する利点を備える。ギザギザの歯を備える切削工具は、種々の切削形態において特に有効である。さらに、このような切削工具の切削能力は、切刃が切刃の摩耗及び幾分鈍くなった後でさえも効果的に切断することができるので、切刃の鋭さに直接依存しない。
【００４２】
具体的な実施態様をここに開示するが、当業者は、特許請求の範囲内で文字どおりまたは同等の理論を基に、代わりの非晶質合金の切削工具及びこの非晶質合金の切削工具を製造するための方法を設計することができることが予期される。
【図１】
0005877734.tif 000002
【図２】
0005877734.tif 000003